(57)【要約】【課題】  従来の藻場用ブロックは、一般的にはポルトランドセメントであるため、その周囲のｐＨは、１２〜１３まで上がる。通常の海のｐＨは８．２〜８．４程度であるため動植物にとってはｐＨが高すぎる。即ち、アルカリ性が強すぎるのである。また、通常のセメントでは鉄分が少なく、ポルトランドセメントの場合では、酸化第二鉄で２〜５％である。一般に藻の成長には鉄分が必須であり、これが多いと成長が速いといわれている。【解決手段】  少なくとも製鋼スラグと高炉スラグ微粉末を含む混合物を空隙率１０〜３０％になるよう水で硬化させたポーラスコンクリートであり、種々の形状に成型したもの。【選択図】  図１
2006025629.tif 000002
【特許請求の範囲】
【請求項１】
少なくとも製鋼スラグと高炉スラグ微粉末を含む混合物を空隙率１０〜３０％になるよう水で硬化させたポーラスコンクリートであり、種々の形状に成型したことを特徴とする藻場用ブロック。
【請求項２】
更に、高炉水砕スラグ、フライアッシュ又は消石灰のうち少なくとも１種を混合したものである請求項１記載の藻場用ブロック。
【請求項３】
デスクブロック型である請求項１又は２記載の藻場用ブロック。
【発明の詳細な説明】
【技術分野】
【０００１】
本発明は、  藻場用ブロックに関するものである。
【背景技術】
【０００２】
藻場用ブロックとは、藻が根付いてそこで成長するためのブロックをいう。このような藻場は、従来から種々の材質のもので製造されているが、成型が容易で安価なためコンクリートブロックのものが多い。しかし、単なるコンクリートブロックでは、藻の根等の固着力が弱く、潮や波によってさらわれるため着床率が小さい。
【０００３】
そこで、空隙の多いいわゆるポーラスコンクリートが使用されてきている。これは、特許文献１に記載されているようにブロック全体の一部にポーラスコンクリートの板を固定するものである。
【特許文献１】特開２０００−３５０５３３
【０００４】
このようなポーラスコンクリートのものは確かに物理形状的には根の固着が優れており着床率が大きく向上する。
【発明の開示】
【発明が解決しようとする課題】
【０００５】
しかし、使用するものが通常のポルトランドセメントであるため、水中では種々の成分が溶出し、そのブロックの周囲の水の成分やｐＨが変化する。例えば、ポルトランドセメントでは、その周囲のｐＨは、１２〜１３まで上がる。勿論、海が広いため少し離れると薄くなり問題はないが、そのブロックの周囲では１０以上にはなる。
【０００６】
通常の海のｐＨは８．２〜８．４程度であるため動植物にとってはｐＨが高すぎる。即ち、アルカリ性が強すぎるのである。
また、通常のセメントでは鉄分が少なく、ポルトランドセメントの場合では、酸化第二鉄で２〜５％である。一般に藻の成長には鉄分が必須であり、これが多いと成長が速いといわれている。
【課題を解決するための手段】
【０００７】
以上のような状況に鑑み、本発明者は鋭意研究の結果本発明藻場用ブロックを完成したものである、その特徴とするところは、少なくとも製鋼スラグと高炉スラグ微粉末を含む混合物を空隙率１０〜３０％になるよう水で硬化させたポーラスコンクリートであり、種々の形状に成型した点にある。
【０００８】
本発明のポイントは、本体をポーラスにしたことと、製鋼スラグを用いたことである。この２つを組み合わせることを想起して本発明を完成したのである。
【０００９】
製鋼スラグとは、鉄鋼生産の製鋼過程で生成するスラグであり、酸化カルシウム、酸化珪素、酸化鉄、酸化マグネシウム、酸化アルミ、酸化マンガン等が含まれたものである。これは比較的大きなものであり、骨材としての役目も果たすものである。サイズは特に限定はしないが、大きいものから小さいものを混合したものがよい。通常は数ｍｍ〜２０ｍｍ程度のものの混合物である。
【００１０】
この製鋼スラグを用いた理由は次の通りである。
まず第一に、これらは水に入れた場合ｐＨが８．３〜８．４で通常の海水とほとんど変わらない。これによって、ｐＨによる海中生物への影響がない。また通常のセメントでは２〜３％である鉄分が、製鋼スラグは非常に多い（２０％以上のものが多い）ため、海中植物の生育に良好である。
逆にカルシウム分は通常のものは６０％以上であり多すぎるが、製鋼スラグでは少ない。その他マグネシウム分やアルミニウム分についても、ポルトランドセメントと比較すると動植物に適した量である。
【００１１】
高炉スラグ微粉末は、鉄鋼生産の製銑過程で生成するスラグを水により急冷微粒子化した後、乾燥・微粉砕して得られるものである。
これが水硬反応し全体を固化させるのである。
【００１２】
この２成分と水を混合して、ブロック状に固化させるのであるが、この時空隙率を１０〜３０％にするのがポイントである。これは、全体の強度と、藻の固着強度との兼ね合いから実験的に見出したものである。
【００１３】
この製鋼スラグ、高炉スラグ微粉末、水の混合割合は、特に限定はしないが、製鋼スラグ１００重量部に対して、高炉スラグ微粉末は１０〜５０重量部、水が１０〜５０重量部程度が好適である。
【００１４】
更に、上記必須成分に適宜、高炉水砕スラグ（鉄鋼生産の製銑過程で発生するスラグを水により急冷微粉化したスラグ）、フライアッシュ（微粉炭燃焼ボイラーで発生する微粉灰）や消石灰などのアルカリ刺激材を追加してもよい。
【００１５】
このブロックの形状は限定しないが、矩形の塊であるブロック状、足の付いたデスクブロック状、中に空隙のある枠状その他どのようなものでもよい。サイズも自由であり、１０ｃｍ程度のものから数ｍ以上のものまで可能である。
【００１６】
本発明ブロックは、そのまま海中の沈めるだけでよい。そこに自然と海藻が固着し藻場となる。また、その藻又はブロック自体にも魚が集まり漁礁ともなるのである。更に、より積極的に海藻や貝等の養殖場としてもよい。
【発明の効果】
【００１７】
本発明藻場用ブロックには次のような効果がある。
（１）  本発明ブロックは、その原料として通常のポルトランドセメントではなく、製鋼スラグを用いているため動植物に悪影響を及ぼすものを溶出しない。
（２）  製鋼スラグを用いているため藻が生物的に固着しやすい。
（３）  空隙率が１０〜３０％あるため、藻の物理的固着が良好になる。
（４）  ｐＨが海水に近いため周囲海水のｐＨを変化させない。
【発明を実施するための最良の形態】
【００１８】
以下実施例に基づいて、本発明をより詳細に説明する。
【実施例１】
【００１９】
表１に示す混合割合でそれぞれのブロックを製造した。ここで数値は、出来上がったブロック１ｍ３に対する重量（Ｋｇ）である。また、スラグ寸法は、スラグの９０％が含まれるサイズである。微粉末とは、高炉スラグ微粉末である。また、これらに通常のコンクリートブロックに混合されるものを混合した。例えば、減水剤等である。
【表１】
2006025629.tif 000003
【００２０】
製造したブロック１は、図１に示すようなデスクブロック型であり、サイズは５０×５０×３０ｃｍ程度のものである。
更に、実施例として通常のポルトランドセメントを用いて同じ形状のブロックを製造し比較例１とした。
【００２１】
表２は、この各ブロックを実際に岡山県水島港の海中に沈めた結果を示す。
表２の付着生物質量は、比較例１のブロックに１０ヶ月後に付着した量を１００重量部とし、それとの相対評価で数値化したものである。これを見る限り、海中植物の固着量は非常に多く、また経時的に増加している。しかし比較例１では一定以上になならない。これは、落下（水の流れによる脱離等）しているためと考えられる。
【表２】
2006025629.tif 000004
【００２２】
また、付着生物種類数も比較例１と比べると多くなっている。これも、多くの種類の植物や固着動物に受け入れられるためと思われる。
【図面の簡単な説明】
【００２３】
【図１】本発明藻場用ブロックの１例を示す斜視図である。
【図１】
2006025629.tif 000005